(57)【要約】  ２成分クリアコート組成物は、ヒドロキシル官能性樹脂を含む第１の成分と；ブロックされていない第１のイソシアネート樹脂である架橋剤を含む第２の成分とを含み；第１の成分および第２の成分の少なくとも一方は、第２のイソシアネート樹脂とブロック剤との反応形態であるブロックイソシアネート樹脂をさらに含み；第１のイソシアネート樹脂および第２のイソシアネート樹脂は、ヒドロキシル官能性樹脂と反応して架橋コーティングを形成することができる。クリアコート組成物で塗装された基材は、オレンジピールの低減およびバランス値の増加など、塗装基材に対する視覚的外観の改善を示す。【特許請求の範囲】
【請求項１】
ヒドロキシル官能性樹脂を含む第１の成分と；
ブロックされていない第１のイソシアネート樹脂である架橋剤を含む第２の成分と；
第２のイソシアネート樹脂とブロック剤との反応形態であるブロックイソシアネート樹脂と、を含む２成分クリアコート組成物であって、
第１の成分がブロックイソシアネート樹脂を含み、第２の成分がブロックイソシアネート樹脂を含み、または第１および第２の成分がブロックイソシアネート樹脂を含み、ならびに第１のイソシアネート樹脂および第２のイソシアネート樹脂がヒドロキシル官能性樹脂と反応して架橋コーティングを形成することができる、２成分クリアコート組成物。
【請求項２】
ヒドロキシル官能性樹脂の含有量が、１０〜９０質量パーセントであり；
第１のイソシアネート樹脂の含有量が、２５〜７５質量パーセントであり；
ブロックイソシアネート樹脂の含有量が、０．１〜１５質量パーセントであり；
質量パーセント値は、第１および第２の成分の樹脂固形分の総質量に対してであり、
黒色のベースコートで塗装された基材上で硬化した後の架橋コーティングの、ウェーブスキャン装置で測定した波長０．３〜１．０ｍｍの構造のＷｂ値が、ブロックイソシアネート樹脂を欠いているが他の点では同じ２成分クリアコート組成物と比較して４単位以上増加しており；
黒色のベースコートで塗装された基材上で硬化した後の架橋コーティングの、ウェーブスキャン装置で測定した波長３．０〜１０．０ｍｍの構造のＷｄ値が、ブロックイソシアネート樹脂を欠いているが同じモル量の総イソシアネートを有して他の点では同じ２成分クリアコート組成物と比較して４単位以下減少している、
請求項１に記載の２成分クリアコート組成物。
【請求項３】
ヒドロキシル官能性樹脂が、ヒドロキシル官能性アクリル樹脂およびヒドロキシル官能性ポリエステル樹脂のうちの少なくとも１種を含む、請求項１または２に記載の２成分クリアコート組成物。
【請求項４】
第１のイソシアネート樹脂、第２のイソシアネート樹脂、または両方が、トルエンジイソシアネート、ジフェニルメタン−４，４’−ジイソシアネート、ジフェニルメタン−２，４’−ジイソシアネート、ヘキサメチレンジイソシアネート、ビス（４−イソシアナトシクロヘキシル）メタン、およびイソホロンジイソシアネートからなる群から選択される少なくとも１種のジイソシアネートを含むポリイソシアネート樹脂である、請求項１から３のいずれか一項に記載の２成分クリアコート組成物。
【請求項５】
第２のイソシアネート樹脂のブロック剤が、アルキルアルコール、エーテルアルコール、ジエチルマロネート、オキシム、アミン、好ましくはイミダゾールまたはジメチルピラゾール、アミド、およびヒドロキシルアミンからなる群から選択される少なくとも１種の化合物である、請求項１から４のいずれか一項に記載の２成分クリアコート組成物。
【請求項６】
黒色のベースコートで塗装された基材上で硬化した後の架橋コーティングの、ウェーブスキャン装置で測定したバランス値が、ブロックイソシアネート樹脂を欠いているが同じモル量の総イソシアネートを有して他の点では同じ２成分クリアコート組成物と比較して増加している、請求項１から５のいずれか一項に記載の２成分クリアコート組成物。
【請求項７】
ベースコートで塗装された基材上で硬化した後の架橋コーティングの、ウェーブスキャン装置で測定したバランス値が、−４〜６である、請求項１から６のいずれか一項に記載の２成分クリアコート組成物。
【請求項８】
ベースコートで塗装された基材上で硬化した後の、架橋コーティングの２０°光沢値が、８０光沢単位より大きい、請求項１から７のいずれか一項に記載の２成分クリアコート組成物。
【請求項９】
請求項１から８のいずれか一項に記載の２成分クリアコート組成物で塗装基材を形成する方法であって、
基材の表面をベースコート組成物で塗装して、ベースコート層を得る工程と；
ベースコート層を少なくとも部分的に乾燥させる工程と；
２成分クリアコート組成物の第１の成分および第２の成分を有機溶剤と混合することによりクリアコート組成物を形成する２成分クリアコート組成物を製造する工程と；
クリアコート組成物をベースコート層の表面に塗布してクリアコート組成物層を形成する工程と；
ヒドロキシル官能性樹脂を、第１のイソシアネート樹脂と反応させ、硬化させて、この硬化中にブロックイソシアネート樹脂をブロック解除することにより得られる第２のイソシアネート樹脂と反応させ、硬化させて、ベースコート層上にポリウレタンクリアコートコーティング層を形成する工程と、を含み、
反応および硬化中の第２のイソシアネート樹脂の遅延反応により、ポリウレタンクリアコートコーティング層の硬化速度が低下し、ベースコート層とポリウレタンクリアコートコーティング層との間にしわが形成される、方法。
【請求項１０】
クリアコート組成物中のブロックイソシアネート樹脂の含有量が、クリアコート組成物中の樹脂固形分の総質量に対して、２〜１０質量パーセントである、請求項９に記載の方法。
【請求項１１】
硬化を、１５〜４５分の期間、８０〜１５０℃の温度で実施する、請求項９から１０のいずれか一項に記載の方法。
【請求項１２】
ベースコートが黒色であり、ブロックイソシアネート樹脂を欠いているが同じ総モル量のイソシアネートを有して他の点では同じ方法で得られた、他の点では同じ塗装基材と比較して、ウェーブスキャン装置で測定した波長０．３〜１．０ｍｍの構造のＷｂ値が増加しており、波長３．０〜１０．０ｍｍの構造のＷｄ値が減少しているかまたは同等である、請求項９から１１のいずれか一項に記載の方法によって得られた塗装基材。
【請求項１３】
ベースコートが銀メタリック色であり、塗装基材では、ブロックイソシアネート樹脂を欠いているが同じ総モル量のイソシアネートを有して他の点では同じ方法と比較して、ウェーブスキャン装置で測定した波長０．３〜１．０ｍｍの構造のＷｂ値が、４単位未満増加している、請求項９から１１のいずれか一項に記載の方法によって得られた塗装基材。
【請求項１４】
ヒドロキシル官能性樹脂を含む第１の成分と；ブロックされていない第１のイソシアネート樹脂である架橋剤を含む第２の成分と；第２のイソシアネート樹脂とブロック剤との反応形態であるブロックイソシアネート樹脂と、を含むキットであって、
第１の成分がブロックイソシアネート樹脂を含み、第２の成分がブロックイソシアネート樹脂を含み、または第１および第２の成分がブロックイソシアネート樹脂を含み、ならびに第１のイソシアネート樹脂および第２のイソシアネート樹脂がヒドロキシル官能性樹脂と反応して架橋コーティングを形成することができる、キット。
【請求項１５】
ヒドロキシル官能性樹脂の含有量が、１０〜９０質量パーセントであり；
第１のイソシアネート樹脂の含有量が、２５〜７５質量パーセントであり；
ブロックイソシアネート樹脂の含有量が、０．１〜１５質量パーセントであり；
質量パーセント値は、第１および第２の成分の樹脂固形分の総質量に対してであり、
黒色のベースコートで塗装された基材上で硬化した後の架橋コーティングの、ウェーブスキャン装置で測定した波長０．３〜１．０ｍｍの構造のＷｂ値が、ブロックイソシアネート樹脂を欠いているが他の点では同じ２成分クリアコート組成物と比較して４単位以上増加しており；
黒色のベースコートで塗装された基材上で硬化した後の架橋コーティングの、ウェーブスキャン装置で測定した波長３．０〜１０．０ｍｍの構造のＷｄ値が、ブロックイソシアネート樹脂を欠いているが他の点では同じ２成分クリアコート組成物と比較して４単位以下減少している、請求項１４に記載のキット。
【発明の詳細な説明】
【技術分野】
【０００１】
本発明は、ヒドロキシル官能性樹脂成分、架橋剤成分としてブロックされていないイソシアネート樹脂、およびこれら２つの成分の間に分布したブロックイソシアネート部分を含む２成分（２Ｋ）クリアコート組成物に関する。本開示はさらに、２成分（２Ｋ）クリアコート組成物で基材を塗装するプロセス、およびオレンジピールの低減など、塗装基材に視覚的外観の改善を提供するクリアコート組成物で塗装された基材に関する。
【背景技術】
【０００２】
コーティング組成物は、保護および装飾目的で、例えばプライマー、ベースコート、クリアコートなどのコーティングを形成するために利用される。コーティングは、建物に、機械に、設備に、自動車の相手先ブランド製造（ＯＥＭ）および補修用コーティングとして車両に、または他のコーティング用途に使用することができる。コーティングは、下にある基材に１つまたは複数の保護層を提供することができ、また美的価値を有することもできる。
【０００３】
典型的な自動車用コーティングでは、車両の金属表面に少なくとも４つの層、すなわち、ｅ−コート、プライマー、ベースコート、およびクリアコートを塗布する。ｅ−コートおよびプライマー層を、一般に、車両表面に塗布し、硬化させる。続いて、ベースコート配合物を溶剤と合わせて塗布し、高温プロセスで溶剤をフラッシュオフさせる。ベースコートを適切に調整した後、次にクリアコートを塗布して、車両に光沢のある仕上げを施し、腐食から保護する。最後に、塗装車両表面を高温のオーブンに通して、ベースコートおよびクリアコートを硬化させる。
【０００４】
自動車の塗装仕上げには、２つの主な要件がある、すなわち、下にある表面を保護し、製品全体を強化することである。構造物の全体的な外観および視認性は、構造物のサイズ、観察距離、および写像性（ｉｍａｇｅ  ｆｏｒｍｉｎｇ  ｑｕａｌｉｔｙ）に依存する。自動車用塗料のうねりは、波長が約０．１〜３０ｍｍの範囲にある。サイズが異なる構造物の表面は、視覚的に異なって見える。これらの現象は多くの場合、視覚的に評価され、ピール（ｐｅｅｌ）の程度や質感などの主観的な用語が説明として使用される。相手先ブランド製造業者（ＯＥＭ）およびそれらの塗料サプライヤーは、視覚的外観を改善するための配合物を継続的に求めている。大きめの波長のピールの視認性が増加することを、業界ではオレンジピールと呼ぶ。オレンジピールは、光沢表面では明るい領域と暗い領域のうねりのパターンとして見ることができる。構造要素の傾斜に応じて、光は種々の方向に反射する。観察者の目の方向に光を反射する要素のみが明るい領域として知覚される。表面のこの長波長の不均一性（または構造）は、１メートル以上の長い視距離でも目視できるため、消費者にとって好ましくないことが知られている。一方、短波長構造は、０．５メートルを超える長めの視距離では、それほど困難ではないとしても、簡単には目視できない。短波長構造の増加は、実際には、長波長の不均一性の結果である反射の鋭さをマスキングするのに役立ち得ることが示されている。したがって、例えば垂直面上で長波長構造が増加するにつれて、短波長構造も増加することが望ましい。具体的には、ウェーブスキャン装置で測定される長波（ＬＷ）対短波（ＳＷ）の比率が改善することが有利であると考えられる。この比率は、バランスとも呼ばれる。
【０００５】
さらに、２成分（２Ｋ）ポリイソシアネートクリアコートは、低レベルの短波長構造を有することが長い間観察されてきた。これは従来に望ましいと見なされており、「ウェットルック」と呼ばれている。しかし、この短波長構造の欠如によって、長波長構造の知覚量が増加することが現在知られている。これは特に黒などの色に当てはまる。より速く蒸発する溶剤の選択や垂れ抵抗性（ｓａｇ  ｒｅｓｉｓｔａｎｃｅ）のためのコロイド材料の追加など、クリアコートの構造を増大させる一般的な方法は、長波構造と短波構造の両方に影響を及ぼすことが示されている。したがって、黒色ベースコート上の多層系２成分ポリイソシアネートクリアコートでは、長波構造を大幅に増加させることなく短波構造を増加させることが望ましい。
【０００６】
銀などの色では、顔料サイズが大きめであると、ベースコートとクリアコートの複合膜に不規則性が生じ、短波構造が増加する。したがって、黒色ベースコートでは短波構造が少なすぎる同じクリアコートは、銀メタリック色ベースコート上では短波構造が指定範囲内にある場合がある。すべての色の上に同じクリアコートを使用するのが一般的な慣行であるため、銀色ベースコート上では短波構造が大幅に増加することによって、この色では短波が多くなりすぎる。したがって、銀メタリック色ベースコート上で短波構造にほとんど〜全く影響を与えずに、黒色ベースコート上で短波構造が増加したクリアコートを有することが望ましいだろう。
【発明の概要】
【発明が解決しようとする課題】
【０００７】
本開示は、これらの所望の、しかし一見すると相反する両方の性質を有するクリアコート組成物を提供する。この組成物は、第１に、黒色ベースコート上で長波構造を大幅に増加させることなく、短波構造を増加させるのに好適であり、第２に、銀メタリック色ベースコート上で短波構造を大幅に増加させることなく、黒色ベースコート上で短波構造を増加させるのに好適である。
【課題を解決するための手段】
【０００８】
上記の観点から、本開示の一態様は、ヒドロキシル官能性樹脂成分、架橋剤成分としてブロックされていないイソシアネート樹脂、およびこれら２つの成分の間に分布したブロックイソシアネート部分を含む２成分（２Ｋ）クリアコート組成物を提供することである。架橋反応および硬化中に、第２のイソシアネートの遅延放出によって、硬化速度が理想的に遅くなり、より視覚的に望ましい表面質感（すなわち、バランス値の改善、長波値の減少または不変、短波値の増加）を形成させることができる。追加の態様によれば、本開示はさらに、２成分（２Ｋ）クリアコート組成物で基材を塗装するプロセス、およびオレンジピールの低減など視覚的外観が改善され、バランス値を有するクリアコート組成物で塗装された基材に関する。
【０００９】
第１の実施形態によれば、本開示は、ヒドロキシル官能性樹脂を含む第１の成分と；ブロックされていない第１のイソシアネート樹脂である架橋剤を含む第２の成分と；第２のイソシアネート樹脂とブロック剤の反応形態であるブロックイソシアネート樹脂と、を含む２成分クリアコート組成物であって、第１の成分がブロックイソシアネート樹脂を含み、第２の成分がブロックイソシアネート樹脂を含み、または第１および第２の成分がブロックイソシアネート樹脂を含み、ならびに第１のイソシアネート樹脂および第２のイソシアネート樹脂がヒドロキシル官能性樹脂と反応して架橋コーティングを形成することができる、２成分クリアコート組成物に関する。
【００１０】
第１の実施形態の一態様では、ヒドロキシル官能性樹脂の含有量は、１０〜９０質量パーセントであり；第１のイソシアネート樹脂の含有量は２５〜７５質量パーセントであり；ブロックイソシアネート樹脂の含有量は、０．１〜１５質量パーセントであり、質量パーセント値は、第１および第２の成分の樹脂固形分の総質量に対してであり、黒色のベースコートで塗装された基材上で硬化した後の架橋コーティングの、ウェーブスキャン装置で測定した波長０．３〜１．０ｍｍの構造のＷｂ値は、ブロックイソシアネート樹脂を欠いているが他の点では同じ２成分クリアコート組成物と比較して４単位以上増加し；黒色のベースコートで塗装された基材上で硬化した後の架橋コーティングの、ウェーブスキャン装置で測定した波長３．０〜１０．０ｍｍの構造のＷｄ値は、ブロックイソシアネート樹脂を欠いているが同じモル量の総イソシアネートを有して他の点では同じ２成分クリアコート組成物と比較して４単位以下減少する。種々の実施形態にわたって固形分のパーセントに従う説明は、ＡＳＴＭ  Ｄ２３６９によって決定される。
【００１１】
第１の実施形態のさらなる態様では、ヒドロキシル官能性樹脂は、ヒドロキシル官能性アクリル樹脂およびヒドロキシル官能性ポリエステル樹脂のうちの少なくとも１種を含む。
【００１２】
第１の実施形態のさらなる態様では、第１のイソシアネート樹脂、第２のイソシアネート樹脂、または両方は、トルエンジイソシアネート、ジフェニルメタン−４，４’−ジイソシアネート、ジフェニルメタン−２，４’−ジイソシアネート、ヘキサメチレンジイソシアネート、ビス（４−イソシアナトシクロヘキシル）メタン、およびイソホロンジイソシアネートからなる群から選択される少なくとも１種のジイソシアネートを含むポリイソシアネート樹脂である。
【００１３】
第１の実施形態のさらなる態様では、第２のイソシアネート樹脂のブロック剤は、アルキルアルコール、エーテルアルコール、ジエチルマロネート、オキシム、アミン、好ましくはイミダゾールまたはジメチルピラゾール、アミド、およびヒドロキシルアミンからなる群から選択される少なくとも１種の化合物である。
【００１４】
第１の実施形態のさらなる態様では、黒色のベースコートで塗装された基材上で硬化した後の架橋コーティングの、ウェーブスキャン装置で測定したバランス値は、ブロックイソシアネート樹脂を欠いているが同じモル量の総イソシアネートを有して他の点では同じ２成分クリアコート組成物と比較して増加する。
【００１５】
第１の実施形態のさらなる態様では、ベースコートで塗装された基材上で硬化した後の架橋コーティングの、ウェーブスキャン装置で測定したバランス値は、−４〜６である。
【００１６】
第１の実施形態のさらなる態様では、ベースコートで塗装された基材上で硬化した後の、架橋コーティングの２０°光沢値は、８０光沢単位より大きい。
【００１７】
第２の実施形態では、第１の実施形態およびそのすべての態様に従って、２成分クリアコート組成物により塗装基材を形成する方法が提供される。この方法は、基材の表面をベースコート組成物で塗装して、ベースコート層を得る工程と；ベースコート層を少なくとも部分的に乾燥させる工程と；２成分クリアコート組成物の第１および第２の成分を有機溶剤と混合することにより２成分クリアコート組成物を製造し、それによりクリアコート組成物を形成する工程と；クリアコート組成物をベースコート層の表面に塗布して、クリアコート組成物層を形成する工程と；
ヒドロキシル官能性樹脂を、第１のイソシアネート樹脂と反応させ、硬化させて、この硬化中にブロックイソシアネート樹脂をブロック解除することにより得られる第２のイソシアネート樹脂と反応させ、硬化させて、ベースコート層上にポリウレタンクリアコートコーティング層を形成する工程と、を含み、反応および硬化中の第２のイソシアネート樹脂の遅延反応により、ポリウレタンクリアコートコーティング層の硬化速度が低下し、ベースコート層とポリウレタンクリアコートコーティング層との間にしわが形成される。
【００１８】
第２の実施形態の一態様では、クリアコート組成物中のブロックイソシアネート樹脂の含有量は、クリアコート組成物中の樹脂固形分の総質量に対して、２〜１０質量パーセントである。
【００１９】
第２の実施形態のさらなる態様では、硬化を、１５〜４５分の期間、８０〜１５０℃の温度で実施する。
【００２０】
第３の実施形態では、第２の実施形態およびそのすべての態様による方法によって得られた塗装基材が提供される。この実施形態によれば、ベースコートは黒色であり、波長０．３〜１．０ｍｍの構造の増加したＷｂ値および波長３．０〜１０．０ｍｍの構造の減少したまたは同等のＷｄ値が得られる。Ｗｂ値およびＷｄ値を、ウェーブスキャン装置によって測定し、ブロックイソシアネート樹脂を欠いているが同じ総モル量のイソシアネートを有して他の点では同じ方法で得られた、他の点では同じ塗装基材と比較した。
【００２１】
第４の実施形態では、第２の実施形態およびそのすべての態様による方法によって得られた塗装基材が提供される。この実施形態によれば、ベースコートは銀メタリック色であり、この塗装基材では、ブロックイソシアネート樹脂を欠いているが同じ総モル量のイソシアネートを有して他の点では同じ方法と比較して、ウェーブスキャン装置で測定した波長０．３〜１．０ｍｍの構造のＷｂ値が、４単位未満増加している。
【００２２】
第５の実施形態は、ヒドロキシル官能性樹脂を含む第１の成分と；ブロックされていない第１のイソシアネート樹脂である架橋剤を含む第２の成分と；第２のイソシアネート樹脂とブロック剤の反応形態であるブロックイソシアネート樹脂と、を含むキットであって、第１の成分がブロックイソシアネート樹脂を含み、第２の成分がブロックイソシアネート樹脂を含み、または第１および第２の成分がブロックイソシアネート樹脂を含み、ならびに第１のイソシアネート樹脂および第２のイソシアネート樹脂がヒドロキシル官能性樹脂と反応して架橋コーティングを形成することができる、キットを提供する。
【００２３】
第５の実施形態の一態様では、ヒドロキシル官能性樹脂の含有量は、１０〜９０質量パーセントであり；第１のイソシアネート樹脂の含有量は２５〜７５質量パーセントであり；ブロックイソシアネート樹脂の含有量は、０．１〜１５質量パーセントであり、質量パーセント値は、第１および第２の成分の樹脂固形分の総質量に対してであり、黒色のベースコートで塗装された基材上で硬化した後の架橋コーティングの、ウェーブスキャン装置で測定した波長０．３〜１．０ｍｍの構造のＷｂ値は、ブロックイソシアネート樹脂を欠いているが同じモル量の総イソシアネートを有して他の点では同じ２成分クリアコート組成物と比較して、４単位以上増加し；黒色のベースコートで塗装された基材上で硬化した後の架橋コーティングの、ウェーブスキャン装置で測定した波長３．０〜１０．０ｍｍの構造のＷｄ値は、ブロックイソシアネート樹脂を欠いているが同じモル量の総イソシアネートを有して他の点では同じ２成分クリアコート組成物と比較して４単位以下減少する。
【００２４】
前述の段落は一般的な導入として提供されたものであり、以下の特許請求の範囲を限定することを意図するものではない。さらなる利点とともに記載された実施形態は、添付の図面と併せて以下の詳細な説明を参照することによって最もよく理解されるであろう。
【発明を実施するための形態】
【００２５】
本開示の説明内で、引用された参考文献、特許、出願、刊行物、および著者資格、共同著者資格に基づくかまたは譲受人組織のメンバーに帰属する論文はすべて、参照により本明細書に組み込まれる。数値の限定または範囲が記載されている場合、端点が含まれる。数値の限定または範囲内のすべての値および部分範囲は、明示的に記述されているかのように明確に含まれる。本明細書で使用する場合、単語「ａ」および「ａｎ」などは「１つまたは複数」の意味を有する。「からなる群から選択される（ｓｅｌｅｃｔｅｄ）」、「から選択される（ｃｈｏｓｅｎ）」などの句には、指定された材料の混合物が含まれる。「含む（ｃｏｎｔａｉｎ（ｓ））」などの用語は、特に明記しない限り、「少なくとも含む（ｉｎｃｌｕｄｉｎｇ）」を意味する開放型用語である。他のすべての用語は、当業者によって理解される従来の意味に従って解釈される。
【００２６】
第１の実施形態によれば、本開示は、ヒドロキシル官能性樹脂を含む第１の成分と；ブロックされていない第１のイソシアネート樹脂である架橋剤を含む第２の成分と；第２のイソシアネート樹脂とブロック剤の反応形態であるブロックイソシアネート樹脂と、を含む２成分クリアコート組成物であって、第１の成分がブロックイソシアネート樹脂を含み、第２の成分がブロックイソシアネート樹脂を含み、または第１および第２の成分がブロックイソシアネート樹脂を含み、ならびに第１のイソシアネート樹脂および第２のイソシアネート樹脂がヒドロキシル官能性樹脂と反応して架橋コーティングを形成することができる、２成分クリアコート組成物に関する。
【００２７】
イソシアネート基は、反応性水素を含む化合物と反応し得る。イソシアネートとアルコール（すなわち、ヒドロキシル官能基）の反応により、ウレタンが生成される。ポリマー材料を製造するために、反応パートナーは分子ごとに少なくとも２つの官能基を必要とする。両方の反応パートナーが二官能性の場合、直鎖状ポリマーが形成される。３次元ネットワークでは、反応パートナーのうちの少なくとも一方が３つ以上の反応基を有する必要がある。好ましい実施形態では、２成分クリアコート組成物を、２つの別個の成分として顧客またはユーザーに提供し、塗布の直前に混合してもよい。
【００２８】
本開示の２成分クリアコート組成物は、ヒドロキシル官能性樹脂を含む第１の成分を含む。本開示の２成分コーティング組成物の第１の成分のヒドロキシル官能性樹脂は、架橋剤または第１のイソシアネート樹脂の官能基と反応するヒドロキシル官能性を有する任意のポリマーであり得る。
【００２９】
好ましい実施形態では、ヒドロキシル官能性樹脂は、ヒドロキシル官能性アクリル樹脂またはヒドロキシル官能性ポリエステルであり、好ましくは、ヒドロキシル官能性樹脂は、ヒドロキシル官能基を有するアクリルポリマーおよびヒドロキシル官能基を有するポリエステルポリマーからなる群から選択される少なくとも１つの部材である。より好ましい実施形態では、ヒドロキシル官能性樹脂は、ヒドロキシル官能基を有するアクリルポリマーである。例示的な市販のヒドロキシル官能性樹脂としては、商品名ＪＯＮＣＲＹＬ（登録商標）で販売されているものが挙げられる。
【００３０】
ある種の実施形態では、ヒドロキシル官能基に加えて、ヒドロキシル官能性樹脂は、架橋剤、第１のイソシアネート樹脂、第２の成分の官能基と反応するという条件で、さらなる反応性官能基を含んでもよい。ある種の実施形態では、ヒドロキシル官能性樹脂は、アミン官能基、カルボン酸官能基、カルバミン酸官能基、およびエポキシ官能基からなる群から選択される少なくとも１種のさらなる官能基を含む。
【００３１】
２成分クリアコート組成物の第１成分に存在するヒドロキシル官能性樹脂は、一般に、任意のガラス転移温度（Ｔｇ）を有し、これは、架橋剤、第１のイソシアネート樹脂、第２成分のガラス転移温度、および当量質量のヒドロキシル官能性樹脂のガラス転移温度と組み合わさって、所望の硬度を有する硬化フィルムの形成をもたらす。好ましい実施形態では、ヒドロキシル官能性樹脂は、−２０℃〜１００℃、好ましくは０℃〜７５℃、好ましくは１０℃〜５０℃のガラス転移温度を有する。
【００３２】
コポリマーのＴｇ値は、Ｆｏｘ方程式を使用して、その中に含まれるコモノマーのホモポリマーのＴｇ値から計算される。ホモポリマーのＴｇ値は、ｔｈｅ  Ｐｏｌｙｍｅｒ  Ｈａｎｄｂｏｏｋ、Ｔｈｉｒｄ  Ｅｄｉｔｉｏｎ、Ｊ．  Ｂｒａｎｄｕｐ，  Ｉ．Ｈ．  Ｉｍｍｅｒｇｕｔ、Ｃｈａｐｔｅｒ  ＶＩ、２１５〜２２５頁から得られる。Ｆｏｘ方程式は、以下のように各コモノマーの質量分率と、対応するホモポリマーのＴｇに基づいている。
【００３３】
【数１】
2020530062.tif 000002
ｗｉ＝モノマーｉの質量分率
Ｔｇｉ＝モノマーｉのホモポリマーＴｇ［Ｋ°］
【００３４】
ある種の実施形態では、２成分コーティング組成物の第１の成分中に存在するヒドロキシル官能性樹脂は、ゲル浸透クロマトグラフィー（ＧＰＣ）により測定された、非分岐鎖ポリスチレン標準に対する数平均分子量（Ｍｎ）が５００〜３０，０００、または６００〜２０，０００、または７５０〜１０，０００であってもよい。ヒドロキシル官能性樹脂は、ヒドロキシル当量比（すなわち、ＯＨ当量当たりのヒドロキシル官能性樹脂のグラム）が、ＯＨ当量当たり１００〜３０００、好ましくは２００〜１５００、好ましくは２５０〜８００、好ましくは３００〜７００グラムのヒドロキシル官能性樹脂であってもよい。注意：ＧＰＣメソッドについては、以下の実験セクションでより詳細に説明する。
【００３５】
好ましい実施形態では、例示的な好適なヒドロキシル官能性アクリル樹脂またはヒドロキシル官能性ポリエステル樹脂は、８０〜１５０℃、好ましくは８５〜１４５℃、好ましくは９０〜１４０℃、好ましくは９５〜１３５℃、好ましくは１００〜１３０℃、好ましくは１１０〜１３０℃の所望の硬化温度での反応性に十分なヒドロキシル含有量を有する。好ましい実施形態では、ヒドロキシル官能性アクリル樹脂は、１５〜５６５ｍｇＫＯＨ／ｇ、好ましくは３５〜２８０ｍｇＫＯＨ／ｇ、好ましくは７０〜２２５ｍｇＫＯＨ／ｇのヒドロキシル価を有し得る。ある種の実施形態では、ヒドロキシル価は、２００ｍｇＫＯＨ／ｇ未満、例えば１８５ｍｇＫＯＨ／ｇ未満、または１７５ｍｇＫＯＨ／ｇ未満などであり得る。好ましい実施形態では、ヒドロキシル官能性アクリル樹脂は、１分子当たり平均少なくとも２つの活性水素基を有する。
【００３６】
好ましい実施形態では、ヒドロキシル官能性樹脂は、２成分コーティング組成物中に、組成物中の組合せ樹脂固形分の総質量に対して１０〜９０質量パーセントの範囲の量で、組成物中の組合せ樹脂固形分の総質量に対して、好ましくは３０〜８０質量パーセント、好ましくは３５〜７０質量パーセント、好ましくは４５〜６５質量パーセントの量で、存在する。
【００３７】
本開示の２成分クリアコート組成物は、第１のイソシアネート樹脂である架橋剤を含む第２の成分を含む。第１のイソシアネート樹脂は、ヒドロキシル官能性樹脂のヒドロキシル基と反応してウレタン結合（−ＮＨ−ＣＯ−Ｏ−）を形成し、したがって架橋ウレタンコーティングを形成する遊離ＮＣＯ基を有する。
【００３８】
ある種の実施形態では、第１のイソシアネート樹脂は、ゲル浸透クロマトグラフィー（ＧＰＣ）により測定された、非分岐鎖ポリスチレン標準に対する数平均分子量（Ｍｎ）が１００〜２０，０００、好ましくは１５０〜１０，０００、好ましくは２００〜５，０００であってもよい。第１のイソシアネート樹脂は、５０〜１０００、好ましくは１００〜５００、好ましくは１５０〜２５０のＮＣＯ当量質量（すなわち、ＮＣＯの当量当たりの架橋剤のグラム）を有し得る。
【００３９】
本明細書で使用する場合、第１のイソシアネート樹脂は、本開示の２成分コーティング組成物のヒドロキシル官能性樹脂を含む第１の成分のヒドロキシル官能性樹脂を架橋するのに好適な任意の有機イソシアネートであり得る。イソシアネート、好ましくは、多官能性イソシアネートは、構造が芳香族、脂肪族、脂環式、または多環式であってもよい。３〜３６個、好ましくは４〜１６個、好ましくは６〜１５個、好ましくは８〜約１２個の炭素原子を含むイソシアネートが好ましい。
【００４０】
第１のイソシアネート樹脂として好適な例示的なジイソシアネートとしては、トルエンジイソシアネート（ＴＤＩ）、ジフェニルメタン−４，４’−ジイソシアネート（ＭＤＩ）、ジフェニルメタン−２，４’−ジイソシアネート、トリメチレンジイソシアネート、テトラメチレンジイソシアネート、ペンタメチレンジイソシアネート、ヘキサメチレンジイソシアネート（ＨＤＩ）、プロピレンジイソシアネート、エチルエチレンジイソシアネート、２，３−ジメチルエチレンジイソシアネート、１−メチルトリメチレンジイソシアネート、１，３−シクロペンチレンジイソシアネート、１，４−シクロヘキシレンジイソシアネート、１，２−シクロヘキシレンジイソシアネート、１，３−フェニレンジイソシアネート、１，４−フェニレンジイソシアネート、２，４−トルイレンジイソシアネート、２，６−トルイレンジイソシアネート、４，４’−ジシクロヘキシルメタンジイソシアネート（Ｈ１２ＭＤＩ）、キシレンジイソシアネート（ＸＤＩ）、水素化キシレンジイソシアネート（ＨＸＤＩ）、ナフタレン１，５−ジイソシアネート（ＮＤＩ）、ｐ−フェニレンジイソシアネート（ＰＰＤＩ）、３，３’−ジメチルジフェニル−４，４’−ジイソシアネート（ＤＤＤＩ）、２，２，４−トリメチル−ヘキサメチレンジイソシアネート（ＴＭＤＩ）、ノボルナンジイソシアネート（ＮＤＩ）、４，４’−ジベンジルジイソシアネート（ＤＢＤＩ）、４，４−ジフェニレンジイソシアネート（例えば、４，４’−メチレンビスジフェニルジイソシアネート）、１，５−ナフチレンジイソシアネート、１，４−ナフチレンジイソシアネート、１−イソシアナトメチル−３−イソシアナト−３，５，５−トリメチルシクロヘキサン（イソホロンジイソシアネートまたはＩＰＤＩ）、１，３−ビス（１−イソシアナト−１−メチルエチル）ベンゼン（ｍ−テトラメチルキシレンジイソシアネートまたはＴＭＸＤＩ）、ビス（４−イソシアナトシクロヘキシル）メタン、ビス（４−イソシアナトフェニル）メタン、４，４’−ジイソシアナトジフェニルエーテル、および２，３−ビス（８−イソシアナトオクチル）−４−オクチル−５−ヘキシルシクロヘキサン、が挙げられるが、これらに限定されない。
【００４１】
これらのうち、ヘキサメチレンジイソシアネート（ＨＤＩ）、トルエンジイソシアネート（ＴＤＩ）、ジフェニルメタン−４，４’−ジイソシアネート（ＭＤＩ）、ジフェニルメタン−２，４’−ジイソシアネート、ビス（４−イソシアナトシクロヘキシル）メタン、イソホロンジイソシアネート（ＩＰＤＩ）、およびｍ−テトラメチルキシレンジイソシアネート（ＴＭＸＤＩ）が好ましい。好ましい実施形態では、第１のイソシアネート樹脂、第２のイソシアネート樹脂、または両方は、トルエンジイソシアネート、ジフェニルメタン−４，４’−ジイソシアネート、ジフェニルメタン−２，４’−ジイソシアネート、ヘキサメチレンジイソシアネート、ビス（４−イソシアナトシクロヘキシル）メタン、およびイソホロンジイソシアネートからなる群から選択される少なくとも１種のジイソシアネートを含む。
【００４２】
ある種の実施形態では、ジイソシアネートよりも高いイソシアネート官能性の多官能性イソシアネートを使用し得ることが等しく想定される。ジイソシアネートよりも高いイソシアネート官能性の多官能性イソシアネートとしては、ＴＤＩ系ポリイソシアネート、ＭＤＩ系ポリイソシアネート、ＨＤＩ系ポリイソシアネート、ＩＰＤＩ系ポリイソシアネート、トリス（４−イソシアナトフェニル）メタン、１，３，５−トリイソシアナトベンゼン、２，４，６−トリイソシアナトトルエン、１，３，５−トリス（６−イソシアナトヘキシルビウレット）、ビス（２，５−ジイソシアナト−４−メチルフェニル）メタン、１，３，５−トリス（６−イソシアナトヘキシル）−１，３，５−トリアジナン−２，４，６−トリオン（すなわち、ヘキサメチレンジイソシアネート環状三量体）、１，３，５−トリス（６−イソシアナトヘキシル）、および高分子ポリイソシアネート、例えばジイソシアナトトルエンの二量体および三量体など、が挙げられるが、これらに限定されない。ある種の実施形態では、第２の成分の、架橋剤として使用される第１のイソシアネート樹脂は、さらに、例えば、ポリエーテルポリオールまたはポリエステルポリオールを含むがこれらに限定されないポリオールから誘導されるプレポリマーの形態であってもよい。
【００４３】
好ましい実施形態では、ブロックイソシアネート樹脂は、２成分クリアコート組成物中に、組成物中の組合せ樹脂固形分の総質量に対して２５〜７５質量パーセントの範囲の量で、組成物中の組合せ樹脂固形分の総質量に対して、好ましくは３５〜６５質量パーセント、より好ましくは４５〜５５質量パーセントの範囲の量で、存在する。
【００４４】
好ましい実施形態では、第１のイソシアネート樹脂は実質的にブロックされておらず、９０％超のＮＣＯ基がブロックされておらず、ヒドロキシル官能基と反応することがあり、好ましくは９５％超、好ましくは９９％超、または９９．５％超のＮＣＯ基はブロックされておらず、ヒドロキシル官能基と反応することがあるということを意味する。ある種の実施形態では、第１のイソシアネート樹脂は、ブロックＮＣＯ基を完全に欠いていてもよい。
【００４５】
本開示の２成分クリアコート組成物は、ヒドロキシル官能性樹脂を含む第１の成分と、第１のイソシアネート樹脂である架橋剤を含む第２の成分とを含み、第１の成分および第２の成分の少なくとも一方は、第２のイソシアネート樹脂とブロック剤との反応形態であるブロックイソシアネート樹脂をさらに含む。室温では、これらのブロックイソシアネートは、感知できる速度ではヒドロキシル基と反応しない。高温では、ブロックイソシアネートがブロック剤を遊離させ（つまりブロックを解除し）、イソシアネート官能基がヒドロキシル官能基と反応し得る。
【００４６】
本開示の２成分クリアコート組成物に含まれる第２のイソシアネート樹脂は、第１のイソシアネート樹脂について上述したものと同じである。ある種の実施形態では、第１のイソシアネート樹脂と第２のイソシアネート樹脂は同じであってもよい。ある種の実施形態では、第１のイソシアネート樹脂と第２のイソシアネート樹脂は異なっていてもよい。好ましい実施形態では、第１のイソシアネート樹脂、第２のイソシアネート樹脂、または両方は、トルエンジイソシアネート、ジフェニルメタン−４，４’−ジイソシアネート、ジフェニルメタン−２，４’−ジイソシアネート、ヘキサメチレンジイソシアネート、ビス（４−イソシアナトシクロヘキシル）メタン、およびイソホロンジイソシアネートからなる群から選択される少なくとも１種のジイソシアネートを含む。
【００４７】
ある種の実施形態では、ブロックイソシアネート樹脂は実質的にブロックされており、９０％超のＮＣＯ基、好ましくは９５％超、好ましくは９９％超、または９９．５％超のＮＣＯ基がブロックされていることを意味する。ある種の実施形態では、ブロックイソシアネート樹脂は、遊離ＮＣＯ基を完全に欠いていてもよい。
【００４８】
この明細書全体にわたって、ブロックされていないイソシアネート樹脂という用語は、イソシアネート反応性官能基との反応に利用可能なイソシアネート基を有する樹脂を表す。この反応性を「生きた」という用語で示し、ブロックされていない、と生きた、とを交換可能に使用してイソシアネート樹脂を表すことができる。
【００４９】
ある種の実施形態では、ブロックイソシアネート樹脂は、ゲル浸透クロマトグラフィー（ＧＰＣ）により測定された、非分岐鎖ポリスチレン標準に対する数平均分子量（Ｍｎ）が１５０〜３０，０００、好ましくは２００〜２０，０００、好ましくは２５０〜１０，０００であってもよい。ブロックイソシアネートは、５０〜１０００、好ましくは１００〜５００、好ましくは１５０〜２５０のＮＣＯ当量質量（すなわち、ＮＣＯの当量当たりの架橋剤のグラム）を有し得る。
【００５０】
ブロック剤は、個別にまたは組み合わせて使用してもよい。ある種の実施形態では、ブロック剤は、活性水素を有する任意の化合物であり得る。好ましい実施形態では、ブロック剤は、アルキルアルコール、エーテルアルコール、オキシム、アミン、アミド、およびヒドロキシルアミンからなる群から選択される少なくとも１種である。
【００５１】
例示的な好適なアルキルアルコールブロック剤としては、アルキル基中に１〜２０個の炭素原子を有する脂肪族、脂環式または芳香族アルキルモノアルコール、例えば、メタノール、エタノール、ｎ−プロパノール、ブタノール、ペンタノール、ヘキサノール、ヘプタノール、オクタノール、ノナノール、２−エチルヘキサノール、３，３，５−トリメチルヘキサン−１−オール、シクロペンタノール、シクロヘキサノール、シクロオクタノール、フェノール、ピリジノール、チオフェノール、クレゾール、フェニルカルビノールなど、およびメチルフェニルカルビノール、が挙げられるが、これらに限定されない。グリセロールやトリメチロールプロパンなどの多官能性アルコールも、ブロック剤として使用することができる。
【００５２】
例示的な好適なエーテルアルコールブロック剤としては、１〜１０個の炭素原子のアルキル基を有する、エチレングリコールモノアルキルエーテル、ジエチレングリコールモノアルキルエーテル、プロピレングリコールモノアルキルエーテル、またはジプロピレングリコールモノアルキルエーテル、例えば、ジエチレングリコールモノブチルエーテル、エチレングリコールブチルエーテル、ジエチレングリコールモノメチルエーテル、エチレングリコールメチルエーテル、ジプロピレングリコールモノメチルエーテル、ジプロピレングリコールモノブチルエーテル、プロピレングリコールモノブチルエーテル、およびプロピレングリコールモノメチルエーテル、が挙げられるが、これらに限定されない。
【００５３】
例示的な好適なオキシムブロック剤としては、メチルエチルケトンオキシム、メチルイソプロピルケトンオキシム、メチルイソブチルケトンオキシム、メチルイソアミルケトンオキシム、メチルｎ−アミルケトンオキシム、メチル２−エチルヘキシルケトンオキシム、シクロブタノンオキシム、シクロペンタノンオキシム、シクロヘキサノンオキシム、３−ペンタノンオキシム、２，４−ジメチル−３−ペンタノンオキシム（すなわち、ジイソプロピルケトンオキシム）、ジイソブチルケトンオキシム、ジ−２−エチルヘキシルケトンオキシム、アセトンオキシム、ホルムオキシム、アセトアルドキシム、プロピオンアルデヒドオキシム、ブチルアルデヒドオキシム、グリオキサールモノオキシム、およびジアセチルモノオキシム、が挙げられるが、これらに限定されない。
【００５４】
例示的な好適なアミンブロック剤としては、ジブチルアミンおよびジイソプロピルアミンが挙げられるが、これらに限定されない。例示的な好適なアミドブロック剤としては、カプロラクタム、メチルアセトアミド、スクシンイミド、およびアセトアニリドが挙げられるが、これらに限定されない。例示的な好適なヒドロキシルアミンブロック剤は、エタノールアミンである。
【００５５】
好ましい実施形態では、ブロック剤は、イミダゾール、ジメチルピラゾール、およびジエチルマロネートからなる群から選択される少なくとも１種である。より好ましい実施形態では、ブロックイソシアネート樹脂は、第２のイソシアネート樹脂（ＨＤＩ）とブロック剤ジメチルピラゾールとの反応形態であり、例えば商品名Ｄｅｓｍｏｄｕｒ（登録商標）で、好ましくは、商品名Ｄｅｓｍｏｄｕｒ  ＰＬ−３５０で販売されている、ジメチルピラゾールブロックヘキサメチレンジイソシアネート（ＨＤＩ）である。
【００５６】
好ましい実施形態では、ブロックイソシアネート樹脂は、２成分クリアコート組成物中に、組成物中の組合せ樹脂固形分の総質量に対して０．１〜１５質量パーセントの範囲の量で、組成物中の組合せ樹脂固形分の総質量に対して、好ましくは０．５〜１２質量％、好ましくは１〜１１質量％、好ましくは２〜１０質量％、好ましくは３〜９質量％、好ましくは４〜８質量％、好ましくは５〜７質量％の量で、存在する。重要なことに、ブロックイソシアネート樹脂は、ブロックイソシアネート樹脂の総和が記載された範囲内にあるという条件で、第１の成分と第２の成分のどちらかに、またはその両方に存在してもよい。有利には、好ましい実施形態では、２成分クリアコート組成物中のブロックイソシアネートの総質量に対して、８０質量％超のブロックイソシアネート樹脂が第１の成分中に存在し、２成分クリアコート組成物中のブロックイソシアネートの総質量に対して、好ましくは８２質量％超、好ましくは８４質量％超、好ましくは８６質量％超、好ましくは８８質量％超、好ましくは９０質量％超、好ましくは９５質量％超のブロックイソシアネート樹脂が、第１の成分中に存在する。
【００５７】
好ましい実施形態では、その実施形態のいずれかにおける本開示の２成分クリアコート組成物は、溶剤系組成物であり、当業者に従来知られている溶剤のいずれかを含んでもよい。例示的な好適な溶剤としては、芳香族溶剤、例えばトルエン、キシレン、ナフサ、および石油留分など；脂肪族溶剤、例えばヘプタン、オクタン、およびヘキサンなど；エステル溶剤、例えば酢酸ブチル、酢酸イソブチル、プロピオン酸ブチル、酢酸エチル、酢酸イソプロピル、酢酸ブチル、酢酸アミル、酢酸ヘキシル、酢酸ヘプチル、プロピオン酸エチル、イソブチレンイソブチレート、エチレングリコールジアセテート、および２−エトキシエチルアセテートなど；ケトン溶剤、例えばアセトン、メチルエチルケトン、メチルアミルケトン、およびメチルイソブチルケトンなど；低級アルコール、例えばメタノール、エタノール、イソプロパノール、ｎ−ブタノール、２−ブタノールなど；グリコールエーテル、例えばエチレングリコールモノブチルエーテル、ジエチレングリコールブチルエーテルなど；グリコールエーテルエステル、例えばプロピレングリコールモノメチルエーテルアセテート、エチレングリコールブチルエーテルアセテート、３−メトキシｎ−ブチルアセテートなど；ラクタム、例えばＮ−メチルピロリドン（ＮＭＰ）など；およびその混合物、が挙げられるが、これらに限定されない。ある種の実施形態では、溶剤は、ＶＯＣ規制適用外溶剤、例えば、クロロブロモメタン、１−ブロモプロパン、Ｃ１２−１８ｎ−アルカン、ｔ−ブチルアセテート、ペルクロロエチレン、ベンゾトリフルオリド、ｐ−クロロベンゾトリフルオリド、アセトン、１，２−ジクロロ−１，１，２−トリフルオロエタン、ジメトキシメタン、１，１，１，２，２，３，３，４，４−ノナフルオロ−４−メトキシ−ブタン、２−（ジフルオロメトキシメチル）−１，１，１，２，３，３，３−ヘプタフルオロプロパン、１−エトキシ−１，１，２，２，３，３，４，４，４−ノナフルオロブタン、２−（エトキシジフルオロメチル）−１，１，１，２，３，３，３−ヘプタフルオロプロパン、およびそれらの混合物、であってもよい。好ましい実施形態では、溶剤系２成分クリアコート組成物の溶剤は、低級アルコール（すなわちブタノール）およびエステル（すなわち酢酸ｔ−ブチル）からなる群から選択される少なくとも１種である。有利には、溶剤系２成分クリアコート組成物の含水量は１質量％未満、好ましくは０．５質量％未満、より好ましくは０．１質量％未満であり、最も好ましくは、溶剤系２成分クリアコート組成物は水を含まない。
【００５８】
ある種の実施形態では、その実施形態のいずれかにおける本開示の２成分クリアコート組成物は、溶剤系２成分クリアコート組成物の総組合せ質量に対して、少なくとも２０質量パーセントの総組合せ樹脂固形分を有し、溶剤系２成分クリアコート組成物の総組合せ質量に対して、好ましくは少なくとも２５質量パーセント、より好ましくは少なくとも３０質量パーセント、より好ましくは少なくとも３５質量パーセントの総組合せ樹脂固形分を有する。ある種の実施形態では、その実施形態のいずれかにおける本開示の２成分クリアコート組成物は、溶剤系２成分クリアコート組成物の総組合せ質量に対して、８５質量パーセント以下の総組合せ樹脂固形分を有し、溶剤系２成分クリアコート組成物の総組合せ質量に対して、好ましくは８０質量％以下、好ましくは７５質量％以下、好ましくは７０質量％以下、好ましくは６５質量％以下、好ましくは６０質量％以下の総組合せ樹脂固形分を有する。ある種の実施形態では、その実施形態のいずれかにおける本開示の溶剤系２成分クリアコート組成物の総希釈剤（すなわち溶剤／有機溶剤）含有量は、溶剤系２成分クリアコート組成物の総質量に対して、少なくとも５質量パーセント〜最大８０質量パーセント、好ましくは少なくとも１０質量パーセント〜最大７０質量パーセント、より好ましくは少なくとも１５質量パーセント〜最大５０質量パーセントの範囲にある。
【００５９】
好ましい実施形態では、ヒドロキシル官能性樹脂および任意にブロックイソシアネート樹脂を含む第１の成分、第１のイソシアネート樹脂および任意にブロックイソシアネート樹脂を含む第２の成分、または両方は、溶剤系であり、前述のように、当業者に従来知られている溶剤のいずれかを含んでもよい。ある種の実施形態では、ヒドロキシル官能性樹脂および任意にブロックイソシアネートを含む第１の成分は、溶剤系の第１の成分の総組合せ質量に対して、少なくとも２０質量パーセントの組合せ樹脂固形分を有し、溶剤系の第１の成分の総組合せ質量に対して、好ましくは少なくとも２５質量パーセント、より好ましくは少なくとも３０質量パーセント、より好ましくは少なくとも３５質量パーセント、好ましくは少なくとも４０質量パーセント、好ましくは少なくとも４５質量パーセントの組合せ樹脂固形分を有する。ある種の実施形態では、第１のイソシアネート樹脂および任意にブロックイソシアネートを含む第２の成分は、溶剤系の第１の成分の総組合せ質量に対して、少なくとも２０質量パーセントの組合せ樹脂固形分を有し、溶剤系の第２の成分の総組合せ質量に対して、好ましくは少なくとも２５質量パーセント、より好ましくは少なくとも３０質量パーセント、より好ましくは少なくとも３５質量パーセント、好ましくは少なくとも４０質量パーセント、好ましくは少なくとも４５質量パーセントの組合せ樹脂固形分を有する。
【００６０】
ある種の実施形態では、その実施形態のいずれかにおける本開示の２成分クリアコート組成物は、触媒、好ましくは、ヒドロキシル官能性樹脂と第１のイソシアネート樹脂および第２のイソシアネート樹脂の形態の架橋剤との反応を促進する金属触媒をさらに任意に含むことが同様に想定される。例示的な金属触媒は、当業者らに周知であり、脂肪族カルボン酸ビスマス、例えば、エチルヘキサン酸ビスマス、次サリチル酸ビスマス（実験式Ｃ７Ｈ５Ｏ４Ｂｉを有する）、ヘキサン酸ビスマス、エチルヘキサン酸ビスマスまたはジメチロール−プロピオネート、シュウ酸ビスマス、アジピン酸ビスマス、乳酸ビスマス、酒石酸ビスマス、サリチル酸ビスマス、グリコール酸ビスマス、コハク酸ビスマス、ギ酸ビスマス、酢酸ビスマス、アクリル酸ビスマス、メタクリル酸ビスマス、プロピオン酸ビスマス、酪酸ビスマス、オクタン酸ビスマス、デカン酸ビスマス、ステアリン酸ビスマス、オレイン酸ビスマス、エイコン酸ビスマス、安息香酸ビスマス、リンゴ酸ビスマス、マレイン酸ビスマス、フタル酸ビスマス、クエン酸ビスマス、グルコン酸ビスマスなど；アセチルアセトン酸ビスマス；ビス−（トリオルガノスズ）オキシド、例えば、ビス（トリメチルスズ）オキシド、ビス（トリエチルスズ）オキシド、ビス（トリプロピルスズ）オキシド、ビス（トリブチルスズ）オキシド、ビス（トリアミルスズ）オキシド、ビス（トリヘキシルスズ）オキシド、ビス（トリヘプチルスズ）オキシド、ビス（トリオクチルスズ）オキシド、ビス（トリ−２−エチルヘキシルスズ）オキシド、ビス（トリフェリヒルスズ）オキシド、ビス（トリオルガノスズ）スルフィド、（トリオルガノスズ）（ジオルガノスズ）オキシド、スルホキシド、およびスルホン、ビス（トリオルガノスズ）ジカルボキシレート、例えば、ビス（トリブチルスズ）アジペートおよびマレエートなど；ビス（トリオルガノスズ）ジメルカプチド、トリオルガノスズ塩、例えば、トリオクチルスズオクタノエート、トリブチルスズホスフェートなど；（トリオルガノスズ）（オルガノスズ）オキシド；トリアルキルアルキルオキシスズオキシド、例えば、トリメチルメトキシスズオキシド、ジブチルスズジアセチルアセトネート、ジブチルスズジラウレートなど；トリオクチルスズオキシド、トリブチルスズオキシド、ジアルキルスズ化合物、例えば、ジブチルスズオキシド、ジオクチルスズオキシド、ジブチルスズジラウレート、ジブチルスズジアセテート、ジブチルスズジマレエート、ジブチルスズジステアレート、ジプロピルスズジオクトエート、およびジオクチルスズオキシドなど；モノアルキルスズ化合物、例えば、モノブチルスズトリオクタノエート、モノブチルスズトリアセテート、モノブチルスズトリベンゾエート、モノブチルスズトリオクチレート、モノブチルスズトリラウレート、モノブチルスズトリミリステート、モノメチルスズトリホルメート、モノメチルスズトリアセテート、モノメチルスズトリオクチレート、モノオクチルスズトリアセテート、モノオクチルスズトリオクチレート、モノオクチルスズトリラウレート；モノラウリルスズトリアセテート、モノラウリルスズトリオクチレート、およびモノラウリルスズトリラウレート；オクタノン酸亜鉛、ナフテン酸亜鉛、亜鉛タレート、カルボキシレート基中に約８〜１４個の炭素を有するカルボン酸亜鉛、酢酸亜鉛；カルボン酸リチウム塩、例えば、酢酸リチウム、２−エチルヘキサン酸リチウム、ナフテン酸リチウム、酪酸リチウム、イソ酪酸リチウム、オクタン酸リチウム、ネオデカン酸リチウム、オレイン酸リチウム、リチウムベルサテート、リチウムタレート、シュウ酸リチウム、アジピン酸リチウム、ステアリン酸リチウム；水酸化リチウム；ジルコニウムアルコレート、例えば、メタノレート、エタノレート、プロパノレート、イソプロパノレート、ブタノレート、ｔｅｒｔ−ブタノレート、イソブタノレート、ペンタノレート、ネオペンタノレート、ヘキサノレートおよびオクタノレートなど；ジルコニウムカルボン酸塩、例えば、ギ酸塩、酢酸塩、プロピオン酸塩、ブタン酸塩、イソブタン酸塩、ペンタン酸塩、ヘキサン酸塩、シクロヘキサン酸塩、ヘプタン酸塩、オクタン酸塩、２−エチルヘキサン酸塩、ノナン酸塩、デカン酸塩、ネオデカン酸塩、ウンデカン酸塩、ドデカン酸塩、乳酸塩、オレイン酸塩、クエン酸塩、安息香酸塩、サリチル酸塩、およびフェニル酢酸塩など；１，３−ジケトン酸ジルコニウム、例えば、アセチルアセトネート（２，４−ペンタンジオネート）、２，２，６，６−テトラメチル−３，５−ヘプタンジオネート、１，３−ジフェニル−１，３−プロパンジオネート（ジベンゾイルメタネート）、１−フェニル−１，３−ブタンジオネートおよび２−アセチルシクロヘキサノエートなど；ジルコニウムオキシネート；ジルコニウム１，３−ケトエステレート、例えば、メチルアセトアセテート、エチルアセトアセテート、エチル−２−メチルアセトアセテート、エチル−２−エチルアセトアセテート、エチル−２−ヘキシルアセトアセテート、エチル−２−フェニル−アセトアセテート、プロピルアセトアセテート、イソプロピルアセトアセテート、ブチルアセトアセテート、ｔｅｒｔ−ブチルアセトアセテート、エチル−３−オキソ−バレレート、エチル−３−オキソ−ヘキサノエート、および２−オキソ−シクロヘキサンカルボン酸エチルエステレートなど；ジルコニウム１，３−ケトアミデート、例えば、Ｎ，Ｎ−ジエチル−３−オキソ−ブタンアミデート、Ｎ，Ｎ−ジブチル−３−オキソ−ブタンアミデート、Ｎ，Ｎ−ビス−（２−エチルヘキシル）−３−オキソ−ブタンアミデート、Ｎ，Ｎ−ビス−（２−メトキシエチル）−３−オキソ−ブタンアミデート、Ｎ，Ｎ−ジブチル−３−オキソ−ヘプタンアミデート、Ｎ，Ｎ−ビス−（２−メトキシエチル）−３−オキソ−ヘプタンアミデート、Ｎ，Ｎ−ビス−（２−エチルヘキシル）−２−オキソ−シクロペンタンカルボキシアミデート、Ｎ，Ｎ−ジブチル−３−オキソ−３−フェニルプロパンアミデート、Ｎ，Ｎ−ビス−（２−メトキシエチル）−３−オキソ−３−フェニルプロパンアミデートなど；および前述の金属触媒の組合せ、から選択される有機金属化合物が挙げられるが、これらに限定されない。
【００６１】
好ましい実施形態では、触媒は金属触媒であり、より好ましくは、ジブチルスズオキシド、ジオクチルスズオキシド、ジブチルスズジラウレート、ジブチルスズジアセテート、ジブチルスズジマレエート、ジブチルスズジステアレート、ジプロピルスズジオクトエート、およびジオクチルスズオキシドからなる群から選択されるジアルキルスズ化合物であり、ジブチルスズジラウレートが非常に好ましい触媒である。
【００６２】
ある種の実施形態では、金属触媒は、存在する場合、組成物中の組合せ樹脂固形分の総質量に対して０．００１〜１０質量パーセントであってもよく、組成物中の組合せ樹脂固形分の総質量に対して、好ましくは０．０１〜８質量パーセント、好ましくは０．０５〜７．５質量パーセント、好ましくは０．１〜６．０質量パーセント、好ましくは１．０〜５．０質量パーセントであってもよい。ある種の実施形態では、金属触媒は、存在する場合、組成物中の組合せ樹脂固形分の総質量に対して、５．０質量パーセント未満を占めることができ、組成物中の組合せ樹脂固形分の総質量に対して、好ましくは２．５質量パーセント未満、好ましくは２．０質量パーセント未満、好ましくは１．０質量パーセント未満、好ましくは０．５質量パーセント未満、好ましくは０．１質量パーセント未満、好ましくは０．０１質量パーセント未満を占めることができる。
【００６３】
ある種の実施形態では、その実施形態のいずれかにおける本開示の２成分クリアコート組成物は、１種または複数の追加の添加剤をさらに任意に含むことが同様に想定される。例示的な好適な添加剤としては、界面活性剤、安定剤、湿潤剤、レオロジー制御剤、分散剤、紫外線吸収剤、ヒンダードアミン光安定剤、接着促進剤などが挙げられるが、これらに限定されない。好ましい実施形態では、これらの添加剤は、組成物中の組合せ樹脂固形分の総質量に対して０．１〜５質量パーセントを占めることができ、組成物中の組合せ樹脂固形分の総質量に対して、好ましくは０．５〜４質量パーセント、好ましくは０．５〜２．５質量パーセントを占めることができる。ある種の実施形態では、これらの添加剤は、組成物中の組合せ樹脂固形分の総質量に対して、２．５質量パーセント未満を占めることができ、組成物中の組合せ樹脂固形分の総質量に対して、好ましくは２．０質量パーセント未満、好ましくは１．０質量パーセント未満、好ましくは０．５質量パーセント未満、好ましくは０．２５質量パーセント未満、好ましくは０．１質量パーセント未満を占めることができる。
【００６４】
好ましい実施形態では、本開示の２成分クリアコート組成物は半透明であることが意図され、１質量パーセント未満の着色剤を含む。しかし、当業者によって認識されるように、体質顔料として知られるある種の顔料は、溶剤系クリアコートに色を与えず、そのような顔料を、溶剤系２成分クリアコート組成物の５質量パーセント未満、好ましくは２〜４パーセントの量で含めてもよい。
【００６５】
第２の態様によれば、本開示は、塗装基材を形成する方法であって、ｉ）基材の表面をベースコート組成物で塗装して、ベースコート層を得る工程と、ｉｉ）ベースコート層を少なくとも部分的に乾燥させる工程と、ｉｉｉ）ｉｉｉａ）ヒドロキシル官能性樹脂を含む第１の成分と、ｉｉｉｂ）第１のイソシアネート樹脂である架橋剤を含む第２の成分と、ｉｉｉｃ）有機溶媒とを混合することによって２成分クリアコート組成物を製造する工程であって、第１の成分および第２の成分の少なくとも一方が、第２のイソシアネート樹脂とブロック剤との反応形態であるブロックイソシアネート樹脂をさらに含み、これによりクリアコート組成物を形成する工程と、ｉｖ）クリアコート組成物をベースコート層の表面に塗布してクリアコート組成物層を形成する工程と、ｖ）ヒドロキシル官能性樹脂を、第１のイソシアネート樹脂と反応させ、硬化させて、この硬化中にブロックイソシアネート樹脂をブロック解除することにより得られる第２のイソシアネート樹脂と反応させ、硬化させて、ポリウレタンクリアコートコーティング層を形成し、これにより塗装基材を形成する工程であって、塗装基材が、基材とポリウレタンクリアコートコーティング層との間にベースコート層を含む、工程と、を含み、反応および硬化中の第２のイソシアネート樹脂の遅延放出により、ポリウレタンクリアコートコーティング層の硬化速度が低下し、ベースコート層とポリウレタンクリアコートコーティング層との間にしわが形成される、方法に関する。
【００６６】
本明細書で使用する場合、基材とは、何かの下にあるか、またはその上で何らかのプロセスが発生する物質または層を指す。好適な基材としては、木材、ガラス繊維、金属、ガラス、布、炭素繊維、およびポリマー基材が挙げられるが、これらに限定されない。塗装され得る例示的な好適な金属基材としては、鉄を含む金属、例えば鉄、鋼、およびそれらの合金など、非鉄金属、例えば、アルミニウム、亜鉛、マグネシウムおよびそれらの合金など、ならびにそれらの組合せが挙げられるが、これらに限定されない。塗装され得る例示的な好適なポリマー基材としては、熱可塑性材料、例えば、熱可塑性ポリオレフィン（すなわち、ポリエチレン、ポリプロピレン）、ポリアミド、ポリウレタン、ポリエステル、ポリカーボネート、アクリロニトリル−ブタジエン−スチレン（ＡＢＳ）コポリマー、ＥＰＤＭゴム、アクリル系ポリマー、ビニルポリマー、コポリマーなどおよびそれらの混合物が挙げられるが、これらに限定されず、熱可塑性ポリオレフィンが好ましい。
【００６７】
好ましい実施形態では、基材は、ポリマー基材、好ましくは、モーター車両、例えば自動車、トラック、およびトラクターなどで見出されるポリマー基材であり、その実施形態のいずれかにおける本開示の２成分クリアコート組成物は、このような自動車用ポリマー基材の塗装に特に有用である。その実施形態のいずれかにおいて本明細書に記載された２成分クリアコート組成物を、成形品もしくは部品または形成品もしくは部品、玩具、スポーツ用品、電子機器用のケースまたはカバー、および小型器具にも塗布し得ることが同様に想定される。さらに、これらの部品は任意の形状を有することができるが、好ましくは、自動車車体部品、例えば、車体（フレーム）、フード、ドア、フェンダー、バンパー、および／または自動車車両用のトリムなどの形態にある。
【００６８】
本開示に関して、ベースコート組成物は特に限定するものと見なされない。本開示に関して、ベースコートは、固体塗料、メタリック塗料、および／または真珠光沢塗料であってもよく、さらに、１成分（１Ｋ）または２成分（２Ｋ）配合物であってもよく、溶剤系または水系のいずれかであってもよい。ある種の実施形態では、ベースコートは、例えば、カルボン酸またはスルホン酸などの酸基と反応するメラミンホルムアルデヒド架橋剤を含んでもよい。加えて、ベースコート組成物は、本明細書に記載の触媒（すなわち、強酸触媒、有機アミン）および添加剤をさらに含んでもよい。
【００６９】
好ましい実施形態では、ベースコート組成物は、少なくとも１種の顔料または着色剤を含むか、またはそれで着色されていてもよい。例示的な好適な顔料または着色剤としては、金属酸化物、例えば、酸化亜鉛、酸化アンチモン、酸化鉄、二酸化チタン、および酸化鉛など；カーボンブラック；雲母系エフェクト顔料を含む雲母；金属顔料、例えば、アルミニウムフレーク、青銅フレーク、ニッケルフレーク、スズフレーク、銀フレーク、および銅フレークなど；および有機顔料、例えば、銅フタロシアニンブルーのようなフタロシアニン、ペリレンレッドおよびマルーン、キナクリドンマゼンタおよびジオキサジンカルバゾールバイオレットなどが挙げられるが、これらに限定されない。
【００７０】
ある種の実施形態では顔料および着色剤は、ベースコート組成物中の組合せ固形分の総質量に対して、最大５０質量パーセントを占めることができ、ベースコート組成物中の組合せ固形分の総質量に対して、好ましくは最大４０質量パーセント、好ましくは最大３０質量パーセントを占めることができ、ベースコート組成物中の組合せ固形分の総質量に対して、たった１０質量パーセント、好ましくはたった５質量パーセント、好ましくはたった１質量パーセント、好ましくはたった０．１質量パーセントであってもよい。ベースコート組成物の総質量に関して、顔料または着色剤の含有量は、ベースコート組成物の総質量に対して、５〜９０質量パーセント、好ましくは１０〜７０質量パーセント、好ましくは１５〜５０質量パーセントの範囲であり得る。
【００７１】
この方法の一工程では、基材の表面を組成物で塗装してベースコート層を得て、ベースコート層を少なくとも部分的に乾燥させる。ベースコート組成物を塗布した後、水または溶剤を、加熱または空気乾燥によってベースコート層から部分的または完全に追い出してもよく、例えば、水または溶剤の一部を、１〜１０分間、好ましくは２〜８分間、好ましくは４〜６分間続けられ、温度は３０〜９０℃、好ましくは４０〜８０℃、好ましくは５０〜７０℃、好ましくは５５〜６５℃、または約６０℃である大気フラッシュおよび／または強制フラッシュにより、部分的に除去してもよい。
【００７２】
この方法の一工程では、ヒドロキシル官能性樹脂を、第１のイソシアネート樹脂と反応させ、硬化させて、この硬化中にブロックイソシアネート樹脂をブロック解除することにより得られる第２のイソシアネート樹脂と反応させ、硬化させて、ポリウレタンクリアコートコーティング層を形成し、これにより塗装基材を形成する。好ましい実施形態では、硬化を、８０〜１５０℃の温度で、好ましくは９０〜１４５℃、好ましくは１００〜１４０℃、好ましくは１１０〜１３５℃、好ましくは１２０〜１３０℃の温度で、１５〜４５分間、好ましくは１８〜４０分間、好ましくは２０〜３５分間、好ましくは２２〜３０分間、または約２５分間、実施する。
【００７３】
理論に限定されることを望むものではないが、第１のイソシアネート樹脂とヒドロキシル官能性樹脂は、接触すると反応し始め、硬化中に反応（すなわち、架橋）を続け、この時点で、ブロック剤が解離した第２のイソシアネート樹脂とヒドロキシル官能性樹脂が反応（すなわち、架橋）し始める。反応および硬化中の第２のイソシアネート樹脂の遅延放出により、ポリウレタンクリアコートコーティング層の硬化速度が低下し、ベースコート層とポリウレタンクリアコートコーティング層との間に「しわ」が形成される。「しわ」とは、完全に塗装された基材の表面形態および質感における変化を指し、好ましくは、表面形態と質感のこれらの変化は、増加した量の短波構造（すなわち、Ｗｂ）、かつ減少したかまたは同等の量の長波構造（すなわちＷｄ）をもたらす。したがって、しわは、視覚的外観の改善と、短波構造対長波構造の比率におけるバランスを提供する。
【００７４】
好ましい実施形態では、ベースコート組成物および２成分クリアコート組成物のそれぞれを基材に塗布して、５〜９０μｍ、好ましくは７．５〜７５μｍ、好ましくは１０〜６０μｍ、好ましくは１２．５〜５５μｍ、好ましくは１５〜５０μｍの乾燥膜厚さを提供する。例えば、ベースコート層の乾燥膜厚は５〜３５μｍ、好ましくは１０〜３０μｍ、より好ましくは約２０μｍであってもよく、２成分クリアコート組成物から形成されたポリウレタンクリアコートコーティング層の乾燥膜厚は、１０〜７０μｍ、好ましくは２５〜５０μｍ、より好ましくは約４５μｍであってもよい。
【００７５】
本明細書で使用する場合、「オレンジピール」または「オレンジピール効果」とは、塗装面および鋳造面上で発生し得る、ある特定の種類の仕上げを指す。質感は、オレンジの肌の表面に似ている。滑らかな表面（つまり、車体）上に噴霧された光沢塗料も、乾燥して滑らかな表面になるはずである。しかし、種々の要因により、乾燥してオレンジピールの質感に似た凹凸のある表面になる可能性がある。オレンジピール現象は、使用する材料を変更することで最小限に抑え、かつ／または防ぐことができる。
【００７６】
例えば、ウェーブスキャン装置などの、オレンジピールの測定に使用される機器は、例えばＢｙｋ  Ｗａｖｅｓｃａｎ装置などのように、視覚認識をシミュレートする。ヒトの目と同様に、この機器はうねりの明／暗パターンを光学的にスキャンする。他のオレンジピール測定器に類似したウェーブスキャン装置は、レーザー点光源を使用して６０°の角度で試験体を照射し、検出器を使用して反対側の同角度で反射光強度を測定する。機器は表面にわたって転がり、画定された距離にわたって表面の光学プロファイルを一点ずつ測定する。機器は、構造を、そのサイズに応じて分析する。ヒトの目の解像度を種々の距離でシミュレートするために、測定信号は、数学的フィルター機能を使用して複数のレンジに分割される。このように、Ｗａは、波長０．１〜０．３ｍｍの構造に対応し、Ｗｂは、波長０．３〜１．０ｍｍの構造に対応し、Ｗｃは、波長１．０〜３．０ｍｍの構造に対応し、Ｗｄは、波長３．０〜１０．０の構造に対応し、Ｗｅは波長１０〜３０ｍｍの構造に対応し、ＳＷ（「短い」）は波長０．３〜１．２ｍｍの構造に対応し、ＬＷ（「長い」）は波長１．２〜１２ｍｍの構造に対応する。０．１ｍｍより小さい構造も視覚に影響を与えるため、ウェーブスキャン装置測定機器は、ＣＣＤカメラを使用して、これらの微細構造に起因する散乱光を測定することができる。このパラメーターは「くもり（ｄｕｌｌｎｅｓｓ）」と呼ばれる。くもり、Ｗａ、Ｗｂ、Ｗｃ、Ｗｄ、およびＷｅの値は、「構造スペクトル」を形成する。これにより、オレンジピールおよび、材料またはアプリケーションパラメータであるその影響要因の詳細な分析が可能になる。構造スペクトルならびにＬＷおよびＳＷの詳細情報は、特定のスケール、および例えばＡＳＴＭ  Ｅ４３０で説明されている、写像鮮明性（ＤＯＩ）と相関する基礎を形成する。
【００７７】
本開示に関して、ベースコートで塗装された基材または本明細書に記載の方法により得られた塗装基材上の硬化後の２成分クリアコート架橋コーティングは、５〜４５、好ましくは１０〜４０、好ましくは１５〜３５、好ましくは２０〜３０のＷｂ値を有する。本開示に関して、ベースコートで塗装された基材または本明細書に記載の方法により得られた塗装基材上の硬化後の２成分クリアコート架橋コーティングは、１〜４０、好ましくは５〜３０、好ましくは１０〜２５、好ましくは１５〜２０のＷｄ値を有する。好ましい実施形態では、ベースコートで塗装された基材または本明細書に記載の方法により得られた塗装基材上の硬化後の２成分クリアコート架橋コーティングの、ウェーブスキャン装置で測定した波長０．３〜１．０ｍｍの構造のＷｂ値は、ブロックイソシアネート樹脂を欠いているが他の点では同じ２成分クリアコート組成物、方法または塗装基材と比較して、好ましくは２〜２０単位、好ましくは４〜１５単位、好ましくは６〜１０単位増加する。好ましい実施形態では、ベースコートで塗装された基材または本明細書に記載の方法により得られた塗装基材上の硬化後の２成分クリアコート架橋コーティングの、ウェーブスキャン装置で測定した波長３．０〜１０．０ｍｍの構造のＷｄ値は、ブロックイソシアネート樹脂を欠いているが他の点では同じ２成分クリアコート組成物、方法または塗装基材と比較して、減少するかまたは同等であり、減少する場合、好ましくは１〜１０単位、好ましくは２〜６単位、好ましくは３〜５単位減少する。
【００７８】
本明細書で使用する場合、バランス、構造バランス、バランス数、またはバランス値は、小さな波と大きな波の比であり、視覚相関試験において見出される「バランスのとれた」構造スペクトル曲線に基づいて評価される。ブロックイソシアネートの量を増加させることにより、バランスを負（長波Ｗｄ支配的）から正（短波Ｗｂ支配的）にシフトすることができる。バランスのとれた外観を生み出すために、有利な濃度を特定することができる。式（Ｉ）はＷｄ値とＷｂ値との間の関係を提供し、式（ＩＩ）はこの関係を使用してバランス値（Ｂ）を計算する手段を提供する。
【００７９】
【数２】
2020530062.tif 000003
【００８０】
本開示に関して、ベースコートで塗装された基材または本明細書に記載の方法により得られた塗装基材上の硬化後の２成分クリアコート架橋コーティングは、−４〜６、好ましくは−２〜５の、好ましくは−１〜４の、好ましくは０〜２の、ウェーブスキャン装置で測定したバランス値を有する。本開示に関して、ベースコートで塗装された基材または本明細書に記載の方法により得られた塗装基材上の硬化後の２成分クリアコート架橋コーティングは、ブロックイソシアネート樹脂を欠いているが他の点では同じ２成分クリアコート組成物、方法または塗装基材と比較して、好ましくは０．２〜１０単位、好ましくは０．５〜８単位、好ましくは１〜６単位、好ましくは２〜４単位増加した、ウェーブスキャン装置で測定した増加バランス値を有する。
【００８１】
本明細書で使用する場合、表面の正反射光沢を、光沢計によって測定することができる。光沢は、一定の強度と角度で光線を表面に投影し、反対側の同角度で反射光の量を測定することにより決定される。光沢測定には、利用可能な多くの異なる形状があり、形状それぞれが測定される表面のタイプに依存している。種々のタイプの材料で使用される異なるタイプの光沢計の使用方法および仕様を定義する、多くの国際技術標準を利用することができる。
【００８２】
光沢計は、正確な照明と視野条件を定義することにより測定の一貫性を確保して、光沢強度を測定する定量化可能な方法を提供する。照明源と観測入射角の両方の構成により、全反射角の狭い範囲で測定することができる。光沢計の測定結果は、定義された屈折率を持つ黒色ガラス標準からの反射光の量に関連している。光沢標準の比率と比較した標本の反射光対入射光の比率を、光沢単位（ＧＵ）として記録する。
【００８３】
測定角度とは、入射光と垂線との間の角度を指す。３つの測定角度（２０°、６０°、および８５°）が指定されており、工業用塗装用途の大部分を包含している。角度は、予想される光沢範囲に基づいて選択され、測定精度を高める。中光沢は１０〜７０ＧＵの６０°値、低光沢は＜１０ＧＵの６０°値を指し、試験セットアップを８５°に変更する必要がある。高光沢は＞７０ＧＵの６０°値を指し、試験セットアップを２０°に変更する必要がある。
【００８４】
本開示に関して、ベースコートで塗装された基材または本明細書に記載の方法により得られた塗装基材上の硬化後の２成分クリアコート架橋コーティングは、８０光沢単位超、好ましくは８２光沢単位超、好ましくは８４光沢単位超、好ましくは８６光沢単位超、好ましくは８８光沢単位超、好ましくは９０光沢単位超、好ましくは９５光沢単位超の、２０°光沢値を有する。
【００８５】
したがって、これまでに説明したように、特定の実施形態は以下のとおりである、すなわち、
実施形態１：ヒドロキシル官能性樹脂を含む第１の成分と；ブロックされていない第１のイソシアネート樹脂である架橋剤を含む第２の成分と；第２のイソシアネート樹脂とブロック剤との反応形態であるブロックイソシアネート樹脂と、を含む２成分クリアコート組成物であって、
第１の成分がブロックイソシアネート樹脂を含み、第２の成分がブロックイソシアネート樹脂を含み、または第１および第２の成分がブロックイソシアネート樹脂を含み、ならびに第１のイソシアネート樹脂および第２のイソシアネート樹脂がヒドロキシル官能性樹脂と反応して架橋コーティングを形成することができる、２成分クリアコート組成物。
【００８６】
実施形態２：クリアコート組成物が、組成物中の組合せ樹脂固形分の総質量に対して、１０〜９０質量パーセントのヒドロキシル官能性樹脂；２５〜７５質量％の第１のイソシアネート樹脂；および０．１〜１５質量％のブロックイソシアネート樹脂を含む、実施形態１の２成分クリアコート組成物。
【００８７】
実施形態３：ヒドロキシル官能性樹脂が、ヒドロキシル官能性アクリル樹脂またはヒドロキシル官能性ポリエステル樹脂である、実施形態１の２成分クリアコート組成物。
【００８８】
実施形態４：第１のイソシアネート樹脂、第２のイソシアネート樹脂、または両方が、トルエンジイソシアネート、ジフェニルメタン−４，４’−ジイソシアネート、ジフェニルメタン−２，４’−ジイソシアネート、ヘキサメチレンジイソシアネート、ビス（４−イソシアナトシクロヘキシル）メタン、およびイソホロンジイソシアネートからなる群から選択される少なくとも１種のジイソシアネートを含むポリイソシアネート樹脂である、実施形態１の２成分クリアコート組成物。
【００８９】
実施形態５：ブロック剤が、アルキルアルコール、エーテルアルコール、オキシム、アミン、アミド、およびヒドロキシルアミンからなる群から選択される少なくとも１種である、実施形態１の２成分クリアコート組成物。
【００９０】
実施形態６：ブロック剤が、イミダゾール、ジメチルピラゾール、およびジエチルマロネートからなる群から選択される少なくとも１つである、実施形態１の２成分クリアコート組成物。
【００９１】
実施形態７：２成分クリアコート組成物中のブロックイソシアネートの総質量に対して、８０質量％超のブロックイソシアネート樹脂が、第１の成分中に存在している、実施形態１の２成分クリアコート組成物。
【００９２】
実施形態８：第１のイソシアネート樹脂と第２のイソシアネート樹脂が同じである、実施形態１の２成分クリアコート組成物。
【００９３】
実施形態９：第１のイソシアネート樹脂と第２のイソシアネート樹脂が異なっている、実施形態１の２成分クリアコート組成物。
【００９４】
実施形態１０：コーティング組成物が、組成物中の組合せ樹脂固形分の総質量に対して、２〜１０質量％のブロックイソシアネート樹脂を含む、実施形態１の２成分クリアコート組成物。
【００９５】
実施形態１１：黒色のベースコートで塗装された基材上で硬化した後の架橋コーティングの、ウェーブスキャン装置で測定した波長０．３〜１．０ｍｍの構造のＷｂ値は、ブロックイソシアネート樹脂を欠いているが同じモル量の総イソシアネートを有して他の点では同じ２成分クリアコート組成物と比較して、４単位以上増加しており；黒色のベースコートで塗装された基材上で硬化した後の架橋コーティングの、ウェーブスキャン装置で測定した波長３．０〜１０．０ｍｍの構造のＷｄ値は、ブロックイソシアネート樹脂を欠いているが同じモル量の総イソシアネートを有して他の点では同じ２成分クリアコート組成物と比較して４単位以下減少している、実施形態１の２成分クリアコート組成物。
【００９６】
実施形態１２：黒色のベースコートで塗装された基材上で硬化した後の架橋コーティングの、ウェーブスキャン装置で測定したバランス値が、ブロックイソシアネート樹脂を欠いているが同じモル量の総イソシアネートを有して他の点では同じ２成分クリアコート組成物と比較して増加している、実施形態１の２成分クリアコート組成物。
【００９７】
実施形態１３：ベースコートで塗装された基材上で硬化した後の架橋コーティングの、ウェーブスキャン装置で測定したバランス値が、−４〜６である、実施形態１の２成分クリアコート組成物。
【００９８】
実施形態１４：ベースコートで塗装された基材上で硬化した後の、架橋コーティングの２０°光沢値が、８０光沢単位より大きい、実施形態１の２成分クリアコート組成物。
【００９９】
実施形態１５：銀メタリック色のベースコートで塗装された基材上で硬化した後の架橋コーティングの、ウェーブスキャン装置で測定した波長０．３〜１．０ｍｍの構造のＷｂ値が、ブロックイソシアネート樹脂を欠いているが他の点では同じ２成分クリアコート組成物と比較して４単位以下増加している、実施形態１の２成分クリアコート組成物。
【０１００】
実施形態１６：塗装基材を形成する方法であって、基材の表面をベースコート組成物で塗装して、ベースコート層を得る工程と；ベースコート層を少なくとも部分的に乾燥させる工程と；ヒドロキシル官能性樹脂を含む第１の成分と、ブロックされていない第１のイソシアネート樹脂である架橋剤を含む第２の成分と、有機溶媒とを混合することによって、２成分クリアコート組成物を製造する工程であって、第１の成分および第２の成分の少なくとも一方が、第２のイソシアネート樹脂とブロック剤との反応形態であるブロックイソシアネート樹脂をさらに含み、これによりクリアコート組成物を形成する工程と；クリアコート組成物をベースコート層の表面に塗布してクリアコート組成物層を形成する工程と；ヒドロキシル官能性樹脂を、第１のイソシアネート樹脂と反応させ、硬化させて、この硬化中にブロックイソシアネート樹脂をブロック解除することにより得られる第２のイソシアネート樹脂と反応させ、硬化させて、ポリウレタンクリアコートコーティング層を形成し、これにより塗装基材を形成する工程と、を含み、塗装基材が、基材とポリウレタンクリアコートコーティング層との間にベースコート層を含み、反応および硬化中の第２のイソシアネート樹脂の遅延反応により、ポリウレタンクリアコートコーティング層の硬化速度が低下し、ベースコート層とポリウレタンクリアコートコーティング層との間にしわが形成され、塗装基材の、ウェーブスキャン装置で測定した波長０．３〜１．０ｍｍの構造のＷｂ値が増加する、方法。
【０１０１】
実施形態１７：クリアコート組成物が、クリアコート組成物中の組合せ樹脂固形分の総質量に対して、１０〜９０質量パーセントのヒドロキシル官能性樹脂；２５〜７５質量％の第１のイソシアネート樹脂；および０．１〜１５質量％のブロックイソシアネート樹脂を含む、実施形態１６の方法。
【０１０２】
実施形態１８：ヒドロキシル官能性樹脂が、ヒドロキシル官能性アクリル樹脂またはヒドロキシル官能性ポリエステル樹脂である、実施形態１６の方法。
【０１０３】
実施形態１９：第１のイソシアネート樹脂、第２のイソシアネート樹脂、または両方が、トルエンジイソシアネート、ジフェニルメタン−４，４’−ジイソシアネート、ジフェニルメタン−２，４’−ジイソシアネート、ヘキサメチレンジイソシアネート、ビス（４−イソシアナトシクロヘキシル）メタン、およびイソホロンジイソシアネートからなる群から選択される少なくとも１種のジイソシアネートを含むポリイソシアネート樹脂である、実施形態１６の方法。
【０１０４】
実施形態２０：ブロック剤が、アルキルアルコール、エーテルアルコール、オキシム、アミン、アミド、およびヒドロキシルアミンからなる群から選択される少なくとも１種である、実施形態１６の方法。
【０１０５】
実施形態２１：ブロック剤が、イミダゾール、ジメチルピラゾール、およびジエチルマロネートからなる群から選択される少なくとも１種である、実施形態１６の方法。
【０１０６】
実施形態２２：クリアコート組成物が、クリアコート組成物中の組合せ樹脂固形分の総質量に対して、２〜１０質量％のブロックイソシアネート樹脂を含む、実施形態１６の方法。
【０１０７】
実施形態２３：クリアコート組成物中のブロックイソシアネートの総質量に対して、８０質量％超のブロックイソシアネート樹脂が、第１の成分中に存在する、実施形態１６の方法。
【０１０８】
実施形態２４：ベースコートが黒色であり、ブロックイソシアネート樹脂を欠いているが同じモル量の総イソシアネートを有して他の点では同じ方法と比較して、塗装基材では、ウェーブスキャン装置で測定した波長０．３〜１．０ｍｍの構造のＷｂ値が増加しており、波長３．０〜１０．０ｍｍの構造のＷｄ値が減少しているかまたは同等である、実施形態１６の方法。
【０１０９】
実施形態２５：ベースコートが黒色であり、ブロックイソシアネート樹脂を欠いているが同じモル量の総イソシアネートを有して他の点では同じ方法と比較して、塗装基材では、ウェーブスキャン装置で測定したバランス値が増加している、実施形態１６の方法。
【０１１０】
実施形態２６：塗装基材が、−４〜６の、ウェーブスキャン装置で測定したバランス値を有する、実施形態１６の方法。
【０１１１】
実施形態２７：塗装基材が、８０光沢単位より大きい２０°光沢値を有する、実施形態１６の方法。
【０１１２】
実施形態２８：硬化を、１５〜４５分の期間、８０〜１５０℃の温度で実施する、実施形態１６の方法。
【０１１３】
実施形態２９：ベースコートが銀メタリック色であり、この塗装基材では、ブロックイソシアネートを欠いているが他の点では同じ方法と比較して、ウェーブスキャン装置で測定した波長０．３〜１．０ｍｍの構造のＷｂ値が、４単位未満増加している、実施形態１６の方法。
【０１１４】
実施形態３０：実施形態１６の方法により得られた塗装基材。
【０１１５】
実施形態３１：ベースコートが黒色であり、ブロックイソシアネート樹脂を欠いているが同じモル量の総イソシアネートを有して他の点では同じ方法により得られた、他の点では同じ塗装基材と比較して、ウェーブスキャン装置で測定した波長０．３〜１．０ｍｍの構造のＷｂ値が増加しており、波長３．０〜１０．０ｍｍの構造のＷｄ値が減少しているかまたは同等である、実施形態３０の塗装基材。
【０１１６】
実施形態３２：ベースコートが黒色であり、ブロックイソシアネート樹脂を欠いているが同じモル量の総イソシアネートを有して他の点では同じ方法により得られた、他の点では同じ塗装基材と比較して、ウェーブスキャン装置で測定したバランス値が増加している、実施形態３０の塗装基材。
【０１１７】
実施形態３３：−４〜６の、ウェーブスキャン装置で測定したバランス値を有する、実施形態３０の塗装基材。
【０１１８】
実施形態３４：８０光沢単位より大きい２０°光沢値を有する、実施形態３０の塗装基材。
【０１１９】
実施形態３５：ベースコートが銀メタリック色であり、ブロックイソシアネート樹脂を欠いているが他の点では同じ方法により得られた、他の点では同じ塗装基材と比較して、ウェーブスキャン装置で測定した波長０．３〜１．０ｍｍの構造のＷｂ値が、４単位未満増加している、実施形態３０の塗装基材。
【０１２０】
実施形態３６：ヒドロキシル官能性樹脂を含む第１の成分と；第１のイソシアネート樹脂である架橋剤を含む第２の成分と；第２のイソシアネート樹脂とブロック剤との反応形態を含むブロックイソシアネート樹脂と、を含むキットであって、ブロックイソシアネート樹脂が、第１の成分、第２の成分、またはその両方に存在しており、第１のイソシアネート樹脂、第２のイソシアネート樹脂、またはその両方がヒドロキシル官能性樹脂と反応して架橋コーティングを形成することができる、キット。
【０１２１】
以下の実施例は、本開示の２成分クリアコート組成物を製造し、かつ特徴付けるためのプロトコルをさらに説明することを意図している。さらに、これらは、これらの材料の特性の評価と、塗装基材上のそれらの性能、特に視覚的外観の評価を説明することを意図している。これらの実施例は、特許請求の範囲を限定することを意図するものではない。
【０１２２】
試験方法
ポリマー分子量の決定
ＧＰＣによってポリマーの分子量を決定するには、完全に溶解したポリマー試料の分子を多孔性カラム固定相で分画する。溶離溶媒として、０．１ｍｏｌ／ｌのテトラヒドロフラン（ＴＨＦ）中の酢酸溶液を使用する。固定相は、ＷａｔｅｒｓのＳｔｙｒａｇｅｌ  ＨＲ５、ＨＲ４、ＨＲ３、およびＨＲ２カラムの組合せである。５ミリグラムの試料を１．５ｍＬの溶離溶媒に加え、０．５μｍフィルターに通して濾過する。濾過後、１００μｌのポリマー試料溶液を、１．０ｍｌ／分の流速でカラムに注入する。溶離溶媒中に形成されるポリマーコイルのサイズに応じて分離が起こる。小さな分子はカラム材料の細孔に拡散する頻度がより高いため、大きめの分子よりも遅れる。したがって、大きめの分子は小さな分子よりも早く溶出される。ポリマー試料の分子量分布、平均ＭｎおよびＭｗ、および多分散性Ｍｗ／Ｍｎを、Ｐｏｌｙｍｅｒ  Ｓｔａｎｄａｒｄｓ  Ｓｅｒｖｉｃｅから入手可能な、さまざまな分子量の一連の非分岐鎖ポリスチレン標準を含むＥａｓｙＶａｌｉｄバリデーションキットを用いて生成された検量線を利用して、クロマトグラフィーソフトウェアを使用して計算する。
【実施例】
【０１２３】
［実施例１］
塗装基材の製造
８インチ×２０インチのアルミニウム製試験パネルを、基材として使用した。試験パネルは、パネルに０．５〜０．８ｍＬのＢＡＳＦ水系ベースコートを使用して、２度塗りで塗布した。ベースコートには、黒色のベースコート（ＢＡＳＦ  Ｅ２１１ＫＵ０１５）および銀メタリック色のベースコート（ＢＡＳＦ  Ｅ２１１ＡＷ６２８Ａ）が含まれる。ベースコートで塗装した後、パネルは５分間の大気フラッシュおよび１５０°Ｆ（６５．５６℃）で６分間の加熱フラッシュを受ける。続いて、１．２〜２．６ｍＬの溶剤系２成分クリアコートウェッジを、パネルに２度塗りして塗布した。塗装後、パネルは、１０分間の大気フラッシュを受け、温度２８５°Ｆ（１４０．５６℃）で２０分間の焼付けを受ける。以下の例では、垂直方向で塗装され、フラッシュされ、焼付けされた垂直パネルを取り上げているが、水平パネルを水平方向で塗装し、フラッシュし、焼付けすることも同様に想定される。
【０１２４】
表１は、製造した溶剤系２成分クリアコート組成物の一般的な組成についてまとめている。
【０１２５】
【表１】
2020530062.tif 000004
【０１２６】
２成分クリアコート組成物は一般に、成分Ａおよび成分Ｂを含む。以下の例は、成分Ａにおけるブロックイソシアネートを取り上げているが、ブロックイソシアネートが、成分Ａ、成分Ｂ、またはその両方に存在する場合があることも同様に想定される。成分Ａは、一般に、約３６℃のガラス転移温度、５５００の分子量、１８５のＯＨ価、６５％の固形分、２９５の等量質量のアクリル酸コポリマー（樹脂１および樹脂２）、ならびに４００の分子量、３６５のＯＨ価、１００％の固形分、および１５４の当量質量を有するポリエステルポリオール、を含む。ポリエステルポリオールは、油性反応性希釈剤またはポリエステル樹脂として機能し得る。成分Ａは、アクリル酸コポリマー中の疎水性ヒュームドシリカ分散体、液体ＵＶ吸収剤（Ｔｉｎｕｖｉｎ（登録商標）３８４、ＵＶＡ）、レベリング剤（ポリシロキサン）、液体ヒンダードアミン光安定剤（Ｔｉｎｕｖｉｎ（登録商標）１２３、ＨＡＬＳ）、溶剤（プロピレングリコールメチルエーテル）、ブロックイソシアネート量（Ｄｅｓｍｏｄｕｒ（登録商標）ＰＬ３５０、Ｄｅｓｍｏｄｕｒ（登録商標）ＰＬ３４０、Ｄｅｓｍｏｄｕｒ（登録商標）ＢＬ３４７５、Ｄｕｒａｎａｔｅ（登録商標）ＭＦＫ−６０Ｂ、およびそれらの混合物）を含み、成分Ａを、自動車ＯＥＭ  ２Ｋ  クリアにブレンドした。イソシアネートのブロックバージョンは、Ａ成分、Ｂ成分、またはその両方に加えることができる。成分Ｂは、一般に、生きた／ブロックされていないポリイソシアネートのブレンド（Ｄｅｓｍｏｄｕｒ（登録商標）Ｚ４４７０ＳＮおよびＤｅｓｍｏｄｕｒ（登録商標）Ｎ３９９０）を含む。
【０１２７】
表２は、Ｄｅｓｍｏｄｕｒ（登録商標）ＰＬ３５０  ジメチルピラゾール（ＤＭＰ）ブロックヘキサメチレンジイソシアネート（ＨＤＩ）を、２．５％、５．０％、および１０％で配合した２成分クリアコートの組成についてまとめている。
【０１２８】
【表２】
2020530062.tif 000005
【０１２９】
表３は、Ｄｅｓｍｏｄｕｒ（登録商標）ＰＬ３４０  ジメチルピラゾール（ＤＭＰ）ブロックヘキサメチレンジイソシアネート（ＨＤＩ）およびイソホロンジイソシアネート（ＩＰＤＩ）を、２．５％、５．０％、および１０％で配合した２成分クリアコートの組成についてまとめている。
【０１３０】
【表３】
2020530062.tif 000006
【０１３１】
表４は、Ｄｅｓｍｏｄｕｒ（登録商標）ＢＬ３４７５  ジエチルマロネート（ｄｉｅｔｈｙｌｍａｏｌｏｎａｔｅ）（ＤＥＭ）ブロックヘキサメチレンジイソシアネート（ＨＤＩ）およびイソホロンジイソシアネート（ＩＰＤＩ）を２．５％、５．０％、および１０％で配合した２成分クリアコートの組成についてまとめている。
【０１３２】
【表４】
2020530062.tif 000007
【０１３３】
表５は、Ｄｕｒａｎａｔｅ（登録商標）ＭＦＫ６０Ｂ  ジエチルマロネート（ｄｉｅｔｈｙｌｍａｏｌｏｎａｔｅ）（ＤＥＭ）ブロックヘキサメチレンジイソシアネート（ＨＤＩ）を１．０％、２．５％、５．０％で配合した２成分クリアコートの組成についてまとめている。
【０１３４】
【表５】
2020530062.tif 000008
【０１３５】
表６は、Ｄｅｓｍｏｄｕｒ（登録商標）ＢＬ３４７５とＤｕｒａｎａｔｅ（登録商標）ＭＦＫ６０Ｂのブレンド  ジエチルマロネート（ｄｉｅｔｈｙｌｍａｏｌｏｎａｔｅ）（ＤＥＭ）ブロックヘキサメチレンジイソシアネート（ＨＤＩ）およびイソホロンジイソシアネート（ＩＰＤＩ）を１．０％、２．５％、５．０％、および１０％で配合した２成分クリアコートの組成についてまとめている。
【０１３６】
【表６】
2020530062.tif 000009
【０１３７】
［実施例２］
塗装基材の視覚的外観分析
焼付け後、Ｗａｖｅｓｃａｎ  Ｄｕａｌレーザー屈折外観装置を使用してパネルの外観を評価した。バランス数は、式（Ｉ）および式（ＩＩ）の方程式によって計算した。式（Ｉ）はＷｄ値とＷｂ値との間の関係を提供し、式（ＩＩ）はこの関係を使用してバランス値（Ｂ）を計算する手段を提供する。
【０１３８】
【数３】
2020530062.tif 000010
【０１３９】
本開示は、クリアコート層の硬化速度を使用して、カラー層（ベースコート）とクリアコート層との間に微細なしわを得た。この効果は、一般的に「オレンジピール」と呼ばれる、大きめの波長のピールの視認性を低下させる。ＯＥＭ製造業者は、塗料サプライヤーを継続的に後押しして外観を改善している。具体的には、Ｂｙｋ  ウェーブスキャン装置で測定される長波（ＬＷ）対短波（ＳＷ）の比率の改善を探求している。この比率は、バランスとも呼ばれる。少量のブロックイソシアネート（固定ビヒクルの１０％以下）を、生きた２Ｋクリアコートにブレンドすることにより、バランスの改善された硬化コーティングが実現する。ブロックイソシアネートの量を増加させることにより、バランスを負（長波支配的）から正（短波支配的）にシフトすることができる。バランスのとれた外観を生み出すために、有利な濃度を特定することができる。表７は、黒色ベースコート（ＢＡＳＦ  Ｅ２１１ＫＵ０１５）上の２．２ｍＬクリアコート垂直膜における様々な濃度のブロックイソシアネート（ＰＬ３５０、ＰＬ３４０、ＢＬ３４７５、およびＭＦ−Ｋ６０Ｂ）の効果についてまとめている。
【０１４０】
【表７】
2020530062.tif 000011
【０１４１】
表８は、黒色ベースコート（ＢＡＳＦ  Ｅ２１１ＫＵ０１５）および銀メタリック色ベースコート（ＢＡＳＦ  Ｅ２１１ＡＷ６２８Ａ）上の２．２ｍＬクリアコート垂直膜における様々な濃度のブレンドブロックイソシアネート（ＢＬ３４７５およびＭＦＫ６０Ｂ）の効果についてまとめている。
【０１４２】
【表８】
2020530062.tif 000012
【０１４３】
示されるように、本開示の２成分クリアコート組成物は、長波構造（Ｗｄ）を著しく増加させることなく、黒色ベースコート上の短波構造（Ｗｂ）を増加させるのに好適である（表７）。加えて、本開示の２成分クリアコート組成物は、銀メタリック色ベースコート上の短波構造を著しく増加させることなく、黒色ベースコート上の短波構造を増加させるのに好適である（表８）。
【０１４４】
したがって、前述の考察は、本開示の単なる例示的な実施形態を開示しかつ説明している。当業者によって理解されるように、本開示は、その精神または本質的な特徴から逸脱することなく、他の特定の形態で具現化され得る。したがって、本発明の開示は例示を意図したものであり、本開示の範囲および他の特許請求の範囲を限定するものではない。本明細書の教示の容易に認識可能な変形を含む本開示は、部分的に前述の特許請求の範囲を定義して、発明の主題が開放されないようにする。
【国際調査報告】
2020530062.tif 000013
2020530062.tif 000014